(57)【要約】種々の脂肪族ジカルボン酸を含む新規な混合組成物を提供する。更に、その脂肪族ジカルボン酸混合組成物、水および少なくとも１の水溶性有機アミンを含む組成物を提供する。更に、上記の脂肪族ジカルボン酸混合組成物、水および少なくとも１の水溶性有機アミンを含む組成物を金属と接触させることを含む金属表面の腐食抑制方法を提供する。【選択図】なし【特許請求の範囲】
【請求項１】
混合組成物であって、
０〜１重量％のＣ4二酸、
０〜１重量％のＣ5二酸、
０〜１５重量％のＣ6二酸、
０〜３重量％のＣ7二酸、
０〜３重量％のＣ8二酸、
２〜７０重量％のＣ9二酸、
０〜１０重量％のＣ10二酸、
２〜８５重量％のＣ11二酸、
０〜９０重量％のＣ12二酸、
０〜３重量％のＣ13二酸、
０〜１重量％のＣ14二酸、
０〜１重量％のＣ15二酸および
０〜１重量％のＣ16二酸
を含む混合組成物。
【請求項２】
前記Ｃ8−Ｃ12二酸は、シクロドデカノール、シクロドデカノン又はそれらの組み合わせと硝酸との反応によって生産され、少なくとも１のＣ9−Ｃ13二酸は不飽和脂肪酸または不飽和脂肪酸エステルの酸化的開裂によって生産され、少なくとも１の他の混合物成分はドデカン二酸、アジピン酸およびそれらの混合物から選択される、請求項１記載の混合組成物。
【請求項３】
前記Ｃ9−Ｃ13二酸は不飽和脂肪酸または不飽和脂肪酸エステルの酸化的開裂によって生産され、少なくとも１の他の混合物成分はドデカン二酸、アジピン酸およびそれらの混合物から選択される、請求項１記載の混合組成物。
【請求項４】
１〜９０重量％のＣ8−Ｃ12二酸を含む、請求項１記載の混合組成物。
【請求項５】
不飽和脂肪酸または不飽和脂肪酸エステルの酸化的開裂によって生産される１〜９０重量％のＣ9−Ｃ13二酸を含む、請求項１記載の混合組成物。
【請求項６】
５〜１５重量％のＣ12二酸を含む、請求項１記載の混合組成物。
【請求項７】
１〜１５重量％のＣ6二酸を含む、請求項１記載の混合組成物。
【請求項８】
０〜１重量％のＣ4二酸、
０〜１重量％のＣ5二酸、
０〜２重量％のＣ6二酸、
０〜３重量％のＣ7二酸、
１〜３重量％のＣ8二酸、
５〜７０重量％のＣ9二酸、
４〜７重量％のＣ10二酸、
１２〜４５重量％のＣ11二酸、
３〜４５重量％のＣ12二酸、
０〜３重量％のＣ13二酸、
０〜１重量％のＣ14二酸、
０〜１重量％のＣ15二酸および
０〜１重量％のＣ16二酸を含む、
請求項１記載の混合組成物。
【請求項９】
請求項１記載の混合組成物、水および少なくとも１の水溶性有機アミンを含む混合組成物。
【請求項１０】
前記水溶性有機アミンはモノエタノールアミン、ジエタノールアミン、トリエタノールアミン、モノイソプロパノールアミン、ジイソプロパノールアミン、トリイソプロパノールアミン、ジグリコールアミン、２−アミノ−２−メチル−１−プロパノール、およびそれらの混合物からなる群から選択される請求項９記載の組成物。
【請求項１１】
請求項９記載の組成物を金属と接触させることを含む金属の腐食抑制方法。
【請求項１２】
請求項１０記載の組成物を金属と接触させることを含む金属の腐食抑制方法。
【請求項１３】
請求項８記載の混合組成物、水および少なくとも１の水溶性有機アミンを含む組成物。
【請求項１４】
前記水溶性有機アミンはモノエタノールアミン、ジエタノールアミン、トリエタノールアミン、モノイソプロパノールアミン、ジイソプロパノールアミン、トリイソプロパノールアミン、ジグリコールアミン、２−アミノ−２−メチル−１−プロパノール、およびそれらの混合物からなる群から選択される請求項１３記載の組成物。
【請求項１５】
請求項１３記載の組成物を金属と接触させることを含む金属の腐食抑制方法。
【請求項１６】
請求項１４記載の組成物を金属と接触させることを含む金属の腐食抑制方法。
【発明の詳細な説明】
【技術分野】
【０００１】
関連出願の相互参照
本出願は，２０１２年８月２２日出願の米国仮特許出願第６１／６９２，０４２号、２０１２年１１月２０日出願の米国仮特許出願第６１／７２８，５２９号および２０１２年１１月２９日出願の米国仮特許出願第６１／７３１，１４８号の優先権を主張する。これらの出願は参照により内容全体が本願に組み込まれる。
【０００２】
本発明は、特定量の種々の脂肪族ジカルボン酸（二酸）を含む新規な混合組成物に関する。更に、本発明は、特定量の種々の二酸、水および少なくとも１の水溶性有機アミンを含む新規な混合組成物、ならびにそれらの使用方法に関する。
【背景技術】
【０００３】
二酸は通常、高分子および腐食抑制製剤に有用であり、溶媒，洗浄および潤滑油製剤の用途ではジエステルを生産するためにエステル化される場合がある。これらのジエステルはポリウレタン製剤の用途では対応する脂肪族ジアルコールへ還元される場合がある。種々の二酸の混合組成物は特定の用途では最終使用製剤の特性および有効性に強い予測不可能な影響を与える場合がある。したがって、特定用途の最終使用製剤では商業的に望ましい特性を提供する種々の二酸を含む混合組成物がぜひとも必要である。
【０００４】
ＷＯ９５０２７１２は、一般的にカルボン酸またはそれらの塩は金属表面処理の薬剤に使用可能であることを開示する。また、一般的にカルボン酸または塩の回収で使用した後の水性媒体から薬剤を分離する方法も開示する。
【０００５】
米国特許第４，９４１，９２５号は、Ｃ6−Ｃ14二酸およびそれらの混合物を主成分とする組成物を洗剤として使用し、金属表面からの金属加工コンパウンド、削り屑および切り屑の高圧洗剤水洗浄方法を開示する。この開示で例証されているのは、Ｃ12二酸が二酸混合物の７４％であるＣ10−Ｃ12二酸の混合物の使用である。
【０００６】
米国特許第４，９４６，６１６号は、２〜５．５重量パーセントの少なくとも２つのＣ7−Ｃ14二酸またはそれらの塩、およびヒドロカルビルトリアゾールまたはその塩からなる凝固点降下剤および抑制剤を含む水冷式自動車エンジンに使用する冷媒組成物を開示する。この開示での例証はＣ10二酸およびＣ12二酸の混合物の使用である。
【０００７】
米国特許第７，０８４，３００号Ｂ２は二酸、特に８〜１６の炭素原子を持つ二酸の合成方法を、酸化、分離、洗浄および回収工程を含めて開示する。
【０００８】
ＷＯ２００６／０７１９９６は概して水性熱伝導流体に有用な腐食抑制剤を開示する。記載の腐食抑制剤は、１以上のＣ10−Ｃ12二酸またはそれらの塩、オキシアルキル化カルボキシレートイミダゾリン、有機ホスホン酸またはそれらのアミン塩、および二級または三級アルカノールアミン有機酸塩析剤を含む。
【０００９】
ＥＰ特許１４１８２５３号Ｂ１は、Ｃ7−Ｃ14二酸成分および脂肪族ポリアミン成分を含むボイラースケールおよび腐食を抑制すると言われる組成物を開示する。
【００１０】
上記の各刊行物は種々の組成物および二酸の使用を開示するが、いずれも本発明の種々の二酸を含む特定の新規混合組成物を教示しない。特定用途の最終使用製剤では商業的に望ましい特性を提供する新規な混合組成物を発見する機会がある。本発明はこのようなおよび他のニーズを満たす。
【発明の概要】
【発明が解決しようとする課題】
【００１１】
本発明の目的は、一定量の種々の二酸を含む新規な混合組成物を提供することである。本発明の更なる目的は、特定量の種々の二酸、水および少なくとも１の水溶性有機アミンを含む新規混合組成物を含む組成物、ならびにその使用方法を提供することである。
【課題を解決するための手段】
【００１２】
このような目的および他の目的は、０．０１〜１重量％のＣ4二酸、０．０１〜１重量％のＣ5二酸、０．０１〜１５重量％のＣ6二酸、０．０１〜３重量％のＣ7二酸、０．０１〜３重量％のＣ8二酸、２〜７０重量％のＣ9二酸、０．０１〜１０重量％のＣ10二酸、２〜８５重量％のＣ11二酸、０．０１〜９０重量％のＣ12二酸、０．０１〜３重量％のＣ13二酸、０．０１〜１重量％のＣ14二酸、０．０１〜１重量％のＣ15二酸および０．０１〜１重量％のＣ16二酸を含む混合組成物を一実施形態として提供する本発明によって達成される。本混合組成物は、わずか０．０１重量％の任意の１または多数のＣ4−Ｃ8、Ｃ10およびＣ12−Ｃ16二酸成分を含んでもよい。例えば、混合組成物は０．０１〜３重量％のＣ13二酸を含んでもよい。例えば、混合組成物は総量が０．０１〜２０重量％のＣ4−Ｃ7二酸を含んでもよい。更なる例として、混合組成物は総量が０．０１〜６重量％のＣ13−Ｃ16二酸を含んでもよい。また、混合組成物は総量が０．０１〜２０重量％のＣ4−Ｃ7二酸および総量が０．０１〜６重量％のＣ13−Ｃ16二酸を含んでもよい。前述の全実施形態では、混合組成物は脂肪族、モノカルボン酸（一酸）を更に含むことができる。一酸の総量は混合組成物の０．０１〜１０重量％、例えば０．０１〜５重量％または０．０１〜２重量％を含んでもよい。
【００１３】
本発明の他の実施形態では、上記の混合組成物であって、少なくとも１のＣ8−Ｃ12二酸はシクロドデカノール、シクロドデカノンまたはそれらの組み合わせと硝酸との反応によって生産され、少なくとも１のＣ9−Ｃ13二酸は不飽和脂肪酸または不飽和脂肪酸エステルの酸化的開裂によって生産される。別の実施形態では、アジピン酸、ドデカン二酸、またはアジピン酸およびドデカン二酸の組み合わせは、前述の実施形態の少なくとも１のＣ8−Ｃ12二酸および少なくとも１のＣ9−Ｃ13二酸と組み合わせて上記の混合組成物が得られる。
【００１４】
本発明の別の実施形態では、少なくとも１のＣ8−Ｃ12二酸はシクロドデカノール、シクロドデカノンまたはそれらの組み合わせと硝酸との反応によって生産される上記の混合組成物である。別の実施形態では、アジピン酸、ドデカン二酸、またはアジピン酸およびドデカン二酸の組み合わせは、少なくとも１の前述の実施形態のＣ8−Ｃ12二酸と組み合わせて上記の混合組成物が得られる。
【００１５】
本発明の別の実施形態では、少なくとも１のＣ9−Ｃ13二酸は不飽和脂肪酸または不飽和脂肪酸エステルの酸化的開裂によって生産される上記の混合組成物である。別の実施形態では、アジピン酸、ドデカン二酸、またはアジピン酸およびドデカン二酸の組み合わせは前述の実施形態の少なくとも１のＣ9−Ｃ13二酸と組み合わせて上記の混合組成物が得られる。
【００１６】
本発明の別の実施形態はシクロドデカノール、シクロドデカノンまたはそれらの組み合わせと硝酸との反応によって生産される総量が１〜９０重量％のＣ8−Ｃ12二酸を含む上記の混合組成物である。また、別の実施形態は不飽和脂肪酸または不飽和脂肪酸エステルの酸化的開裂によって生産される、総量が１〜９０重量％のＣ9−Ｃ13二酸を含む上記の混合組成物である。
【００１７】
本発明の別の実施形態は、０．０１〜１重量％のＣ4二酸、０．０１〜１重量％のＣ5二酸、０．０１〜２重量％のＣ6二酸、０．０１〜３重量％のＣ7二酸、１〜３重量％のＣ8二酸、５〜７０重量％のＣ9二酸、４〜７重量％のＣ10二酸、１２〜４５重量％のＣ11二酸、３〜４５重量％のＣ12二酸、０．０１〜３重量％のＣ13二酸、０．０１〜１重量％のＣ14二酸、０．０１〜１重量％のＣ15二酸および０．０１〜１重量％のＣ16二酸を含む混合組成物である。混合組成物は、わずか０．０１重量％の任意の１または多数のＣ4−Ｃ7およびＣ13−Ｃ16二酸成分を含んでもよい。例えば、本混合組成物は総量が０．０１〜７重量％のＣ4−Ｃ7二酸を含んでもよい。他の例として，本混合組成物は総量が０．０１〜６重量％のＣ13−Ｃ16二酸を含んでもよい。例えば，混合組成物は総量が０．０１〜７重量％のＣ4−Ｃ7二酸および総量が０．０１〜６重量％のＣ13−Ｃ16二酸を含んでもよい。前述の全実施形態において混合組成物は少なくとも１の一酸を更に含むことができる。一酸の総量は混合組成物の０．０１〜１０重量％、例えば０．０１〜５重量％または０．０１〜２重量％を含んでもよい。
【００１８】
本発明の別の実施形態は組成物であって、例えば上記の二酸、水および少なくとも１の水溶性有機アミンの混合組成物を含む水性組成物である。本発明の別の実施形態は、上記の二酸、水および少なくとも１の水溶性有機アミンの混合組成物を含む組成物と金属を接触させることを含む金属の腐食抑制方法である。
【発明を実施するための形態】
【００１９】
下記の詳細な説明は、本発明のある特定の実施形態を例示する目的で提供されており、本発明の概念がこれらの具体的実施形態に制限すると解釈すべきではない。本説明は特定の実施形態について具体的である範囲内にあるが、このことは例示のみを目的としており、制限するものと解釈すべきではない。
【００２０】
本発明は、特定の用途、例えば金属の腐食抑制のための最終的な使用製剤で商業的に望ましい特性を提供する一定量の種々の二酸を含む特異的な新規混合組成物を対象とする。
【００２１】
【表１】
2015533932.tif 000002
【００２２】
二酸の混合組成物は、０〜約１重量％のＣ4二酸、０．０１〜１重量％のＣ5二酸、０．０１〜１５重量％のＣ6二酸、０．０１〜３重量％のＣ7二酸、０．０１〜３重量％のＣ8二酸、２〜７０重量％のＣ9二酸、０．０１〜１０重量％のＣ10二酸、２〜８５重量％のＣ11二酸、０．０１〜９０重量％のＣ12二酸、０．０１〜３重量％のＣ13二酸、０．０１〜１重量％のＣ14二酸、０．０１〜１重量％のＣ15二酸および０．０１〜１重量％のＣ16二酸を含む。本混合組成物は、わずか０．０１重量％の任意の１または多数のＣ4−Ｃ8、Ｃ10およびＣ12−Ｃ16成分を含んでもよい。例えば，混合組成物は０．０１〜３重量％のＣ13二酸を含んでもよい。例えば，混合組成物は１〜１５重量％のＣ6二酸を含むことができる。別の例では、混合組成物は総量が０．０１〜２０重量％のＣ4−Ｃ7二酸を含むことができる。混合組成物はまた、総量が０．０１〜２０重量％のＣ4−Ｃ7二酸および総量が０．０１〜６重量％のＣ13−Ｃ16二酸を含んでもよい。前述の全実施形態において、混合組成物は少なくとも１の一酸を更に含むことができる。一酸の総量は混合組成物の０．０１〜１０重量％、０．０１〜５重量％または０．０１〜２重量％を含んでもよい。一酸はＣ4−Ｃ16の脂肪族モノカルボン酸から選択されてもよく、各々の一酸の脂肪族炭化水素鎖は直鎖または分岐していてもよい。
【００２３】
本発明の別の実施形態は、０．０１〜１重量％のＣ4二酸、０．０１〜１重量％のＣ5二酸、０．０１〜２重量％のＣ6二酸、０．０１〜３重量％のＣ7二酸、１〜３重量％のＣ8二酸、５〜７０重量％のＣ9二酸、４〜７重量％のＣ10二酸、１２〜４５重量％のＣ11二酸、３〜４５重量％のＣ12二酸、０．０１〜３重量％のＣ13二酸、０．０１〜１重量％のＣ14二酸、０．０１〜１重量％のＣ15二酸および０．０１〜１重量％のＣ16二酸を含む二酸の混合組成物である。例えば、本混合組成物は５〜１５重量％のＣ12二酸を含むことができる。本混合組成物は、わずか０．０１重量％の任意の１または多数のＣ4−Ｃ7、およびＣ13−Ｃ16成分を含んでもよい。例えば、混合組成物は０．０１〜３重量％のＣ13二酸を含んでもよい。別の例では、本混合組成物は総量が０．０１〜７重量％のＣ4−Ｃ7二酸および総量が０．０１〜６重量％のＣ１３−Ｃ１６二酸を含むことができる。前述の全実施形態において、混合組成物は少なくとも１の一酸を更に含むことができる。一酸の総量は混合組成物の０．０１〜１０重量％、たとえば、０．０１〜５重量％または０．０１〜２重量％を含んでよい。一酸はＣ４−Ｃ１６の脂肪族モノカルボン酸から選択されてもよく、各々の一酸の脂肪族炭化水素鎖は直鎖または分岐していてもよい。
【００２４】
商業的改良型適用のための本発明の二酸混合組成物の特徴は混合組成物における特定の二酸と各二酸の量である。別の特徴は混合組成物における、ある特定の二酸の原料である。
【００２５】
二酸の混合物は、例えばシクロドデカノール、シクロドデカノン、またはシクロドデカノールおよびシクロドデカノンの組み合わせと硝酸との反応によって生産することができる。反応生成物中の主な二酸はＣ12二酸、すなわち、ドデカン二酸であるが、Ｃ8二酸（スベリン酸）、Ｃ9二酸（アゼライン酸）、Ｃ10二酸（セバシン酸）および、Ｃ11二酸（ウンデカン二酸）を含む他のより短い鎖長の二酸も含むことができる。反応条件の制御によって、反応生成物はＣ4二酸（コハク酸）、Ｃ5二酸（グルタル酸）、Ｃ6二酸（アジピン酸）およびＣ7二酸（ピメリン酸）またはこれらの二酸のいずれかの組み合わせを更に含むことができる。
【００２６】
本発明の二酸を回収するための適切な方法は分別晶析である。例えば、シクロドデカノール、シクロドデカノン、またはシクロドデカノールおよびシクロドデカノンの組み合わせと硝酸との反応は水の存在下で行われ、例えばＣ8−Ｃ12二酸を含む水性反応生成物を生産することができる。一部のＣ12二酸が最初に、本水性反応生成物から高純度（例えば＞９０％）で晶出する場合がある。例えば、濾過またはデカンテーションによって固体のＣ12二酸を水性母液から分離すると、この母液は水性反応生成物に比してＣ8−Ｃ11二酸が豊富になり、Ｃ12二酸は減少する。しかし、本母液はまだ相当量のＣ12二酸を含んでいる可能性がある。
【００２７】
次いで、Ｃ8−Ｃ12二酸の混合物は、本水性母液から種々の方法によって回収することができる。回収方法の非限定例は、（１）水性母液からのＣ8−Ｃ12二酸の固体混合物の第二の分別晶出、または（２）水性母液からの水の部分、または完全な蒸発によるＣ8−Ｃ12二酸の固体混合物の晶出または沈殿が挙げられる。回収法（１）および（２）において、濾過またはデカンテーションを適用して、得られたいくらかの母液からＣ8−Ｃ12二酸の固体混合物を分離することができる。
【００２８】
任意の前述の実施形態にしたがって、回収されたＣ8−Ｃ12二酸の混合物は、回収されたＣ8−Ｃ12二酸の混合物中に１０〜６０重量％、例えば、回収されたＣ8−Ｃ12二酸の混合物の３０〜５０重量％のＣ12二酸を含む。別の実施形態では、回収されたＣ8−Ｃ12二酸の混合物は、Ｃ6二酸およびＣ7二酸の混合物を更に含み、Ｃ6二酸およびＣ7二酸の総量は回収されたＣ8−Ｃ12二酸の混合物の０．１〜１０重量％、例えば、回収されたＣ8−Ｃ12二酸の混合物の０．５〜５重量％である。別の実施形態では、回収されたＣ8−Ｃ12二酸の混合物はＣ4、Ｃ5、Ｃ6およびＣ7二酸の混合物を更に含み、Ｃ4−Ｃ7二酸の総量は、回収されたＣ8−Ｃ12二酸の混合物の１０重量％未満、例えば、回収されたＣ8−Ｃ12二酸の混合物の０．５〜５重量％である。
【００２９】
更に別の実施形態では、Ｃ9−Ｃ13二酸の混合物は、不飽和脂肪酸または不飽和脂肪酸エステルのＣ＝Ｃ結合部における酸化的開裂を伴う反応によって生産することができる。Ｃ9−Ｃ13二酸の混合物は、得られた反応生成物から回収することができる。そのような不飽和脂肪酸および不飽和脂肪酸エステルの例は、パルミトレイン酸、オレイン酸、アスクレピン酸、リノール酸、α‐リノレン酸、ゴンド酸、エルカ酸、前述の不飽和脂肪酸のメチルエステル、前述の不飽和脂肪酸のグリセリルエステルおよびそれらの混合物を含む。不飽和脂肪酸または不飽和脂肪酸エステルの酸化的開裂は、オキシダント、例えばオゾンおよび酸素、オゾンおよび過酸化水素または硝酸を使用して実行することができる。
【００３０】
上記の二酸の混合組成物は、全て適切な割合で、二酸の混合物を互いに組み合わせることによって、少なくとも１の二酸混合物を少なくとも１の純粋な二酸と組み合わせることによって、または２以上の純粋な二酸を共に組み合わせることによって得ることができる。
【００３１】
本発明の別の実施形態は、少なくとも１のＣ8−Ｃ12二酸がシクロドデカノール、シクロドデカノンまたはそれらの組み合わせと硝酸との反応によって生産され、少なくとも１のＣ9−Ｃ13二酸が不飽和脂肪酸または不飽和脂肪酸エステルの酸化的開裂によって生産される、上記の混合組成物である。別の実施形態では、上記の二酸の混合組成物は、少なくとも１のＣ8−Ｃ12二酸を少なくとも１のＣ9−Ｃ13二酸と組み合わせることによって得られる。別の実施形態では、上記の二酸の混合組成物は、少なくとも１のＣ8−Ｃ12二酸、少なくとも１のＣ9−Ｃ13二酸、およびアジピン酸とドデカン二酸の群から選ばれる別の二酸を組み合わせることによって得られる。
【００３２】
本発明の別の実施形態は、少なくとも１のＣ8−Ｃ12二酸はシクロドデカノール、シクロドデカノンまたはそれらの組み合わせと硝酸との反応によって生産される上記の混合組成物である。別の実施形態では、上記の二酸の混合組成物は、少なくとも１のＣ8−Ｃ12二酸をアジピン酸とドデカン二酸の群から選択された別の二酸と組み合わせることによって得られる。
【００３３】
本発明の別の実施形態は、少なくとも１のＣ9−Ｃ13二酸が不飽和脂肪酸または不飽和脂肪酸エステルの酸化的開裂によって生産される上記の混合組成物である。別の実施形態では、上記の二酸の混合組成物は、少なくとも１のＣ9−Ｃ13二酸をアジピン酸とドデカン二酸の群から選択される別の二酸と組み合わせることによって得られる。
【００３４】
上記の二酸混合組成物、水および少なくとも１の水溶性有機アミンを含む組成物は金属表面の腐食抑制に非常に有用である。本用途では、水溶性有機アミンはモノエタノールアミン、ジエタノールアミン、トリエタノールアミン、モノイソプロパノールアミン、ジイソプロパノールアミン、トリイソプロパノールアミン、ジグリコールアミン、２−アミノ−２−メチル−１−プロパノールおよびそれらの混合物からなる群から選ばれる。本組成物は、約０．１〜約２５重量％の上記の二酸混合組成物、約１５〜約８５重量％の水、および約１０〜約６５重量％の水溶性有機アミンを含む。組成物の前述の任意な実施形態にしたがって、二酸混合組成物のカルボン酸基に対する水溶性有機アミンの窒素原子のモル比は１に等しいか、それより大きい。組成物の前述の任意な実施形態にしたがって、組成物に対して２以上の水溶性有機アミンが選ばれる。そして、別の実施形態では、組成物に対しで２の異なる水溶性有機アミンが選ばれ、２の異なる水溶性有機アミンのモル比は０．０１〜１００、好ましくは０．１〜１０、０．２〜５である。例えば、上記の二酸混合組成物および水と、エタノールアミンおよびトリエタノールアミンを、ほぼ等モル比で接触させることによって形成される組成物は、そこでの二酸混合組成物のカルボン酸基に対する両水溶性有機アミンの窒素原子のモル比は１に等しいか、それより大きく、１〜２５等（例えば１〜５）である。例えば、本発明の特定の実施形態は二酸混合物においてカルボン酸基に対するアミン窒素原子の約１．０１〜１．２の比率を提供する。
【実施例】
【００３５】
本発明は、以下の非制限例に関して更に詳細に述べる。全ての百分率は重量によるものである。二酸混合物の組成物は、ＢＦ3／ＣＨ3ＯＨ試薬によるエステル化と、その後に続くガスクロマトグラフィーによる対応ジエステル混合物の分析によって決定することができる。
実施例１
【００３６】
セバシン酸およびドデカン二酸（ＤＤＤＡ）は水性の金属加工液剤中の腐食抑制剤として使用される商用の二酸である。「オゾン二酸（Ｏｚｏｎｅ  ｄｉａｃｉｄ）」は、オゾンと酸化的後処理による不飽和脂肪酸または不飽和脂肪酸エステルの酸化的開裂から回収されたＣ9−Ｃ13二酸の混合物である。「窒素二酸（Ｎｉｔｒｉｃ  ｄｉａｃｉｄ）」は、シクロドデカノールおよびシクロドデカノンの混合物と硝酸との反応から回収されたＣ8−Ｃ12二酸の混合物である。Ｃ11二酸の試料は、脂肪酸または脂肪酸エステルの酸化的開裂によって調製した。
【００３７】
ブレンド１とブレンド２は、オゾン二酸混合物とＤＤＤＡを組み合わせて得た。ブレンド３は、オゾン二酸混合物とＤＤＤＡおよびアジピン酸を組み合わせて得た。ブレンド４とブレンド５は、オゾン二酸混合物と窒素二酸混合物を組み合わせて得た。ブレンド６は、オゾン二酸混合物、窒素二酸混合およびＤＤＤＡを共に組み合わせて得た。ブレンド７は、Ｃ11二酸試料とＤＤＤＡを組み合わせて得た。表２はそのブレンドの特色を示す。同ＧＣ法によって、アジピン酸、ＤＤＤＡ、オゾン二酸混合物、窒素二酸混合物およびＣ11二酸試料における一酸の量の測定が可能である。一酸の総量は１重量％未満であり、これは表２の全ブレンドも１重量％未満であることを意味する。同ＧＣ法によって、アジピン酸，ＤＤＤＡ，オゾン二酸混合物、窒素二酸混合物およびＣ11二酸試料の一酸の量を測定できる。一酸の総量は１重量％未満であり、これは表２の全ブレンドも１重量％未満であることを意味する。
【００３８】
【表２】
2015533932.tif 000003
【００３９】
実施例２
【００４０】
水で希釈可能な金属加工液の鉄片腐食に関するＡＳＴＭ標準試験法である、Ｄ４６２７―９２を利用してブレンド１〜７の特性を商用の二酸であるセバシン酸およびＤＤＤＡと比較した。金属加工液濃縮物は、水、モノエタノールアミンおよびトリエタノールアミンを含有する水溶液中に二酸または二酸混合物を溶解することによって調製した。次いで、試験法にしたがって、各々の金属加工液濃縮物を水硬度１００ｐｐｍまたは５００ｐｐｍ（ＣａＣＯ3として）の水で希釈した。次いで、ブレークポイント（腐食抑制に必要な二酸または二酸混合物の濃度）を測定した。各々の金属加工液濃縮物に対し５００ｐｐｍでの硬水安定性試験も行った。可視域の沈殿物の形成は硬水不安定性、すなわち望ましくない結果を示すものであった。試験データを表３に纏めた。
【００４１】
【表３】
2015533932.tif 000004
【００４２】
本発明は具体的な実施形態に関して記載されているが、当業者には明らかなように、これらの実施形態へのさまざまな修正変更は本発明の精神と範囲から逸脱することなくなされることができる。例えば、ある特定の実施形態が例証される一方で他の混合組成物も企図される。更に、混合組成物の実施形態を含む組成物および金属の腐食抑制のための使用が考察されているが、高分子製剤における使用、溶剤、洗浄、潤滑油製剤での使用など他の用途も企図される。
【国際調査報告】
2015533932.tif 000005
2015533932.tif 000006
2015533932.tif 000007